(57)【要約】【課題】高い静電容量と低いＥＳＲ及びそれらの優れた耐熱性を有する固体電解コンデンサを製造することのできる導電性高分子製造用酸化剤溶液及びそれを用いて作製する固体電解コンデンサ並びに固体電解コンデンサの製造方法を提供する。【解決手段】酸化剤である有機スルホン酸第二鉄塩に含まれる有機スルホン酸として、一般式（１）で表されるアルキルベンゼンスルホン酸と、一般式（２）で表されるベンゼンスルホン酸と、を特定量で組合せた酸化剤溶液を用いて導電性高分子を形成させることによって、高い静電容量と低いＥＳＲ及びそれらの優れた耐熱性を有する固体電解コンデンサ並びに固体電解コンデンサの製造方法。【選択図】なし【特許請求の範囲】
【請求項１】
溶媒中に有機スルホン酸第二鉄塩を含有する導電性高分子製造用酸化剤溶液であって、有機スルホン酸第二鉄塩に含まれる有機スルホン酸として、
下記一般式（１）で表されるアルキルベンゼンスルホン酸及び下記一般式（２）で表されるベンゼンスルホン酸を含有し、有機スルホン酸全体に対する一般式（１）で表されるアルキルベンゼンスルホン酸の含有量が６０〜９９モル％、一般式（２）で表されるベンゼンスルホン酸の含有量が１〜４０モル％であり、アルコール溶媒を主溶媒とすることを特徴とする導電性高分子製造用酸化剤溶液。
【化１】
2014225538.tif 000007
（式（１）中、Ｒ１は炭素数１〜４のアルキル基を示し、Ｒ２は水素原子、炭素数１〜４のアルキル基、炭素数１〜４のアルコキシ基、ヒドロキシ基のいずれかを示す。ｎは１又は２の整数である。）
【請求項２】
一般式（２）で表されるベンゼンスルホン酸が、スルホサリチル酸であることを特徴とする請求項１に記載の導電性高分子製造用酸化剤溶液。
【請求項３】
アルコール溶媒が、メタノール、エタノール及びブタノールからなる群より選ばれる１種又は２種類以上であることを特徴とする請求項１又は２に記載の導電性高分子製造用酸化剤溶液。
【請求項４】
水分含有量が５質量％未満であることを特徴とする請求項１から３のいずれか一項に記載の導電性高分子製造用酸化剤溶液。
【請求項５】
請求項１から４のいずれか一項に記載の導電性高分子製造用酸化剤溶液を用いて重合性モノマーを化学酸化重合反応させて形成された導電性高分子層を有することを特徴とする固体電解コンデンサ。
【請求項６】
重合性モノマーと酸化剤溶液との混合液をコンデンサ素子に含浸させることにより、又は重合性モノマー溶液と酸化剤溶液とをコンデンサ素子に含浸させることにより、重合性モノマーと酸化剤を化学酸化重合反応させて導電性高分子層をコンデンサ素子に形成する工程を含む固体電解コンデンサの製造方法において、酸化剤溶液として、請求項１から４のいずれか一項に記載の導電性高分子製造用酸化剤溶液を用いることを特徴とする固体電解コンデンサの製造方法。
【発明の詳細な説明】
【技術分野】
【０００１】
本発明は導電性高分子製造用酸化剤液に関し、より詳しくは固体電解コンデンサの固体電解質として好適な導電性高分子層の形成時に使用し、高容量かつ低等価直列抵抗（以下、「ＥＳＲ」と表す。）を示す固体電解コンデンサの製造に資する導電性高分子製造用酸化剤溶液に関する。さらに、該酸化剤溶液を使用してなる固体電解コンデンサ及びその製造方法に関する。
【背景技術】
【０００２】
導電性高分子は、高い導電性を有するため、例えば、アルミニウム電解コンデンサ、タンタル電解コンデンサ等の固体電解質として有用である。
【０００３】
前記導電性高分子としては、例えば、ピロール又はその誘導体あるいはチオフェン又はその誘導体等の重合性モノマーを化学酸化重合又は電解酸化重合することによって得られたものが知られている。
【０００４】
前記ピロール又はその誘導体あるいはチオフェン又はその誘導体の化学酸化重合を行う際のドーパントとしては主に有機スルホン酸が用いられ、その中でも、芳香族スルホン酸を用いることが知られている。また、重合用の酸化剤としてはそれら芳香族スルホン酸の遷移金属塩が用いられ、その中でも第二鉄塩を用いることが知られている。
【０００５】
例えば特許文献１には、芳香族スルホン酸第二鉄塩であるｐ−トルエンスルホン酸第二鉄塩を酸化剤として使用し、重合性モノマーを重合して形成された導電性高分子層を固体電解質とするコンデンサが開示されている。
【０００６】
さらに引用文献２にはトルエンスルホン酸第二鉄又はメトキシベンゼンスルホン酸の第二鉄と、硫酸第二鉄とを酸化剤兼ドーパントとして含有するアルコール溶液用いて作製された固体電解コンデンサが開示されている。しかし、この固体電解コンデンサも十分な静電容量とＥＳＲを有するものではなく、また高温条件下ではこれらの変化が大きく、耐熱性にも劣るものであった。
【先行技術文献】
【特許文献】
【０００７】
【特許文献１】特開平０２−０１５６１１号公報
【特許文献２】再表２００９−００１７０７号公報
【発明の概要】
【発明が解決しようとする課題】
【０００８】
したがって、高い静電容量と低いＥＳＲ及びそれらの優れた耐熱性を有する固体電解コンデンサが求められており、本発明は、そのような固体電解コンデンサを得ることが可能な導電性高分子製造用酸化剤液を提供することを課題とする。
【課題を解決するための手段】
【０００９】
本発明者は上記課題を解決すべく鋭意検討を行った結果、酸化剤である有機スルホン酸第二鉄塩に含まれる有機スルホン酸として、一般式（１）で表されるアルキルベンゼンスルホン酸と、一般式（２）で表されるベンゼンスルホン酸と、を特定量で組合せた酸化剤溶液を用いて導電性高分子を形成させることによって、高い静電容量と低いＥＳＲ及びそれらの優れた耐熱性を有する固体電解コンデンサが得られることを見出し、本発明を完成するに至った。
【００１０】
すなわち本発明は以下に示すものである。
【００１１】
第一の発明は、溶媒中に有機スルホン酸第二鉄塩を含有する導電性高分子製造用酸化剤溶液であって、有機スルホン酸第二鉄塩に含まれる有機スルホン酸として、
下記一般式（１）で表されるアルキルベンゼンスルホン酸及び下記一般式（２）で表されるベンゼンスルホン酸を含有し、有機スルホン酸全体に対する一般式（１）で表されるアルキルベンゼンスルホン酸の含有量が６０〜９９モル％、一般式（２）で表されるベンゼンスルホン酸の含有量が１〜４０モル％であり、アルコール溶媒を主溶媒とすることを特徴とする導電性高分子製造用酸化剤溶液である。
【００１２】
【化１】
2014225538.tif 000002
（式（１）中、Ｒ１は炭素数１〜４のアルキル基を示し、Ｒ２は水素原子、炭素数１〜４のアルキル基、炭素数１〜４のアルコキシ基、ヒドロキシ基のいずれかを示す。ｎは１又は２の整数である。）
【００１３】
第二の発明は、一般式（２）で表されるベンゼンスルホン酸が、スルホサリチル酸であることを特徴とする第一の発明に記載の導電性高分子製造用酸化剤溶液である。
【００１４】
第三の発明は、アルコール溶媒が、メタノール、エタノール及びブタノールからなる群より選ばれる１種又は２種類以上であることを特徴とする第一又は第二の発明に記載の導電性高分子製造用酸化剤溶液である。
【００１５】
第四の発明は、水分含有量が５質量％未満であることを特徴とする第一から第三の発明のいずれか一項に記載の導電性高分子製造用酸化剤溶液である。
【００１６】
第五の発明は、第一から第四の発明のいずれか一項に記載の導電性高分子製造用酸化剤溶液を用いて重合性モノマーを化学酸化重合反応させて形成された導電性高分子層を有することを特徴とする固体電解コンデンサである。
【００１７】
第六の発明は、重合性モノマーと酸化剤溶液との混合液をコンデンサ素子に含浸させることにより、又は重合性モノマー溶液と酸化剤溶液とをコンデンサ素子に含浸させることにより、重合性モノマーと酸化剤を化学酸化重合反応させて導電性高分子層をコンデンサ素子に形成する工程を含む固体電解コンデンサの製造方法において、酸化剤溶液として、第一から第四の発明のいずれか一項に記載の導電性高分子製造用酸化剤溶液を用いることを特徴とする固体電解コンデンサの製造方法である。
【発明の効果】
【００１８】
本発明の導電性高分子製造用酸化剤溶液を用いて作製した固体電解コンデンサは、高い静電容量と低いＥＳＲ及びそれらの優れた耐熱性を示すものである。
【発明を実施するための形態】
【００１９】
（導電性高分子製造用酸化剤溶液）
本発明の導電性高分子製造用酸化剤溶液（以下、単に「酸化剤溶液」ということがある）は、酸化剤の有機スルホン酸第二鉄塩として、下記一般式（１）で表されるアルキルベンゼンスルホン酸及びベンゼンスルホン酸の第二鉄塩を含有する。
本発明の導電性高分子製造用酸化剤溶液は、溶媒中に有機スルホン酸第二鉄塩を含有する導電性高分子製造用酸化剤溶液であって、有機スルホン酸第二鉄塩に含まれる有機スルホン酸として、下記一般式（１）で表されるアルキルベンゼンスルホン酸及び下記一般式（２）で表されるベンゼンスルホン酸を含有し、有機スルホン酸全体に対する一般式（１）で表されるアルキルベンゼンスルホン酸の含有量が６０〜９９モル％、一般式（２）で表されるベンゼンスルホン酸の含有量が１〜４０モル％であり、アルコール溶媒を主溶媒とすることを特徴とする導電性高分子製造用酸化剤溶液である。
【００２０】
【化２】
2014225538.tif 000003
【００２１】
一般式（１）中、Ｒ１は炭素数１〜４のアルキル基を示す。
【００２２】
炭素数１〜４のアルキル基としては、メチル基、エチル基、プロピル基、ブチル基、イソプロピル基、イソブチル基が挙げられる。
【００２３】
一般式（１）で表されるアルキルベンゼンスルホン酸の具体例としては、ｐ−トルエンスルホン酸、ｐ−エチルベンゼンスルホン酸、ｐ−プロピルベンゼンスルホン酸、ｐ−ブチルベンゼンスルホン酸、ｐ−イソプロピルベンゼンスルホン酸、ｐ−イソブチルベンゼンスルホン酸が挙げられる。これらの中でも、ｐ−トルエンスルホン酸が、重合速度が速い点より好ましく挙げられる。
【００２４】
一般式（２）中、Ｒ２は、水素原子、炭素数１〜４のアルキル基、炭素数１〜４のアルコキシ基、ヒドロキシ基のいずれかを示す。ｎは１又は２の整数である。固体電解コンデンサの電気特性における耐熱性の点より、ｎは１であることがより好ましく挙げられる。
【００２５】
炭素数１〜４のアルキル基としては、メチル基、エチル基、プロピル基、ブチル基、イソプロピル基、イソブチル基が挙げられる。
【００２６】
炭素数１〜４のアルコキシ基としては、メトキシ基、エトキシ基、プロポキシ基、ブトキシ基が挙げられる。
【００２７】
これらの中でも、固体電解コンデンサの耐熱性を向上させる点より、ヒドロキシ基が好ましく挙げられる。
【００２８】
一般式（２）で表されるベンゼンスルホン酸の具体例としては、ｐ−カルボキシベンゼンスルホン酸、ｍ−カルボキシベンゼンスルホン酸、ｏ−カルボキシベンゼンスルホン酸、カルボキシベンゼン、４−メチル−３−カルボキシベンゼンスルホン酸、４−エチル−３カルボキシベンゼンスルホン酸、５−メチル−３カルボキシベンゼンスルホン酸、５−エチル−３−カルボキシベンゼンスルホン酸、１−メチル−５−カルボキシベンゼンスルホン酸、１−エチル−５カルボキシベンゼンスルホン酸、４−スルホイソフタル酸、５−スルホサリチル酸、等が挙げられる。これらの中でも特に固体電解コンデンサの耐熱性を向上させる点より、５−スルホサリチル酸が好ましく挙げられる。
【００２９】
本発明の酸化剤溶液は、有機スルホン酸第二鉄塩に含まれる有機スルホン酸全体に対して、一般式（１）で表されるアルキルベンゼンスルホン酸を６０〜９９モル％、好ましくは７０〜９５モル％含有し、より好ましくは８０〜９０モル％含有し、一般式（２）で表されるベンゼンスルホン酸を１〜４０モル％、好ましくは５〜３０モル％含有し、より好ましくは１０〜２０モル％含有するものである。
また、一般式（１）で表されるアルキルベンゼンスルホン酸と一般式（２）で表されるベンゼンスルホン酸のモル比は、９９：１〜６０：４０とすることが好ましく、９５：５〜７０：３０とすることがより好ましく、９０：１０〜８０：２０とすることが特に好ましく挙げられる。このような範囲であれば、十分に高い静電容量と低いＥＳＲ及びそれらの優れた耐熱性を有する固体電解コンデンサを得ることができる。
【００３０】
一般式（１）で表されるアルキルベンゼンスルホン酸アニオン及び一般式（２）で表されるベンゼンスルホン酸アニオンからなる有機スルホン酸アニオンと第二鉄カチオンとのモル比は特に限定されるものではないが、２．００〜３．５０：１が好ましく、２．５０〜３．３０：１がより好ましく、２．９５〜３．２０：１が特に好ましい。このようなモル比の範囲にすることで、より耐熱性に優れた導電性高分子層を形成することができる。
【００３１】
本発明の酸化剤溶液中の一般式（１）で表されるアルキルベンゼンスルホン酸及び一般式（２）で表されるベンゼンスルホン酸の第二鉄塩の含有量は特に限定されないが、合計で３０〜８０質量％の範囲が好ましく、４０〜７０質量％がより好ましい。この範囲外であると、容量出現率に劣る場合もある。
【００３２】
本発明の酸化剤溶液に用いる溶媒は、アルコール溶媒を主溶媒とするものである。アルコール溶媒としては、メタノール、エタノール、プロパノール、イソプロパノール、ブタノール、アミルアルコール等の炭素数１〜５の低級アルコールが挙げられ、１種で又は２種以上併用して使用することができる。これらの中でも、有機スルホン酸第二鉄塩を、例えば６０質量％以上の高濃度で含有させた場合にも保存安定性に優れることから、メタノール、エタノール、ブタノール及びこれらの２種以上の混合溶媒が好適であり、特にブタノールとメタノールの混合溶媒、ブタノールとエタノールの混合溶媒が好ましく挙げられる。これらの混合溶媒においてブタノールと、メタノール又はエタノールとの質量比は、８０：２０〜２０：８０が好ましく、６０：４０〜４０：６０がより好ましい。この範囲にあると重合速度が最適化されるため、より電気特性に優れた固体電解コンデンサを製造できるという点で好適である。
【００３３】
溶媒には、上記アルコール溶媒以外に、保存安定性等を損なわない程度において副溶媒を添加することもできる。副溶媒としては、ジエチルエーテル、ジプロピルエーテル、ジブチルエーテル等のエーテル類、アセトン、メチルエチルケトン等のケトン類、エチレングリコール、プロピレングリコール類等のグリコール類等を挙げることができる。
【００３４】
溶媒中のアルコール溶媒の含有量は、５０質量％以上であり、好ましくは６０質量％以上である。この範囲であると、誘電体酸化皮膜を有する弁作用金属に対する含浸性が高くなるため、よりＥＳＲに優れた固体電解コンデンサを製造できるという点で好ましく挙げられる。
【００３５】
また一般に、導電性高分子層の形成において、重合性モノマーの重合効率を向上させ、導電性高分子層の電気伝導度を高めることによって、固体電解コンデンサのＥＳＲを低下できることが知られているが（特許文献２）、本発明の酸化剤溶液に含有される水分の量を一定の範囲に調整することによって、重合速度を適切に制御し、重合効率を向上することができる。酸化剤溶液中の水分含有量は、好ましくは５質量％未満であり、より好ましくは０．０１〜４質量％であり、特に好ましくは０．１〜３質量％である。水分含有量が５質量％以上の場合、重合効率が低下する場合がある。
【００３６】
次に、本発明の導電性高分子製造用酸化剤溶液の製造方法について説明する。
【００３７】
一般式（１）で表されるアルキルベンゼンスルホン酸及び一般式（２）で表されるベンゼンスルホン酸の水溶液に、酸化第二鉄を加え、撹拌後、ろ過により、未反応酸化鉄及び不純物を除去した後、水を除去し目的とするアルキルベンゼンスルホン酸及びベンゼンスルホン酸の第二鉄塩を得る。反応に用いる水溶液中の有機スルホン酸の濃度は任意であるが、５０〜８０質量％の濃度に調整して用いることが好ましい。また、酸化鉄は、一般式（１）で表されるアルキルベンゼンスルホン酸及び一般式（２）で表されるベンゼンスルホン酸に対し、概ね当量加える。通常、１００〜１２０℃にて５〜７２時間反応を行うことにより、目的とする一般式（１）で表されるアルキルベンゼンスルホン酸及び一般式（２）で表されるベンゼンスルホン酸の第二鉄塩を生成させることができる。
【００３８】
反応終了後、得られた反応液をろ過し、ろ液を濃縮、脱水する。脱水工程中に酸化剤溶液の溶媒であるブタノール等を添加し、濃縮することによって一般式（１）で表されるアルキルベンゼンスルホン酸及び一般式（２）で表されるベンゼンスルホン酸の第二鉄塩の濃度を調整することができる。さらに、脱水工程中に、エーテル化合物等の低沸点溶媒を加え、水、アルコール、エーテル化合物の混合物として共沸させながら脱水してもよい。この脱水工程を複数回繰り返すことで、酸化剤溶液中の水分含有量を所望の範囲に調整することができる。
【００３９】
（固体電解コンデンサ）
次に、本発明の酸化剤溶液を用いて作製する固体電解コンデンサ及びその製造方法について説明する。
【００４０】
巻回型コンデンサの場合を例にとると、まずアルミニウム、タンタル、ニオブ、チタン等からなる弁作用金属表面に酸化皮膜を形成した帯状の陽極箔及び対向陰極となる金属製の帯状の陰極箔とを、帯状の絶縁性のセパレータを介して巻回して作製された巻回部を具備したコンデンサ素子を準備する。
【００４１】
このコンデンサ素子の巻回部に、本発明の酸化剤溶液と重合性モノマーとの混合液を含浸させ、コンデンサ素子内で化学酸化重合反応させて、適宜乾燥することによって、コンデンサ素子に導電性高分子層が形成される。コンデンサ素子部へ含浸させるにあたっては、重合性モノマーと酸化剤溶液とを混合することなく、重合性モノマー溶液と、酸化剤溶液とをそれぞれ含浸させても良い。なお、この含浸、乾燥工程は繰り返し行っても良い。
【００４２】
重合性モノマーとしては、チオフェン系の導電性高分子材料、ピロール系又はアニリン系の導電性高分子材料が使用され、より好ましくは３，４−エチレンジオキシチオフェンが用いられる。
【００４３】
重合反応は通常４５〜１５０℃にて行い、反応時間は０．５〜５時間とする。重合後、重合残渣や余剰の重合性モノマーと酸化剤を取り除くために洗浄を行っても良い。その後、金属製ケースに封入し、必要に応じてエージング等の処理を行い、巻回型コンデンサを完成する。
【００４４】
次にチップ型コンデンサの場合を例にとり説明する。アルミニウム、タンタル、ニオブ、チタン等の弁作用金属の板状箔又は焼結体を準備し、この陽極体表面を酸化し誘電体酸化皮膜を形成させた陽極体を準備する。この陽極体に導電性高分子層、導電性カーボンを含有するカーボン層、銀ペースト等からなる陰極引き出し層が順次形成されコンデンサ素子が構成される。陽極体に導電性高分子層を形成するにあたって、上記巻回型コンデンサの場合と同様にして本発明の酸化剤溶液を使用して重合反応させればよい。陽極体の一端面に植立された陽極リード部材に陽極端子が接続され、陰極引き出し層に陰極端子が接続され、コンデンサ素子がエポキシ樹脂等の外装樹脂によって被覆密封され、チップ型コンデンサを完成する。
【００４５】
かくして得られる本発明の固体電解コンデンサは、高静電容量かつ低ＥＳＲで、高温に長期間曝された後も、これらの変動が小さく、耐熱性も極めて高いものであり、例えば、初期静電容量が好ましくは５８０μＦ以上、より好ましくは６００μＦ以上であり、初期ＥＳＲが好ましくは７．０ｍΩ以下、より好ましくは６．５ｍΩ以下の特性値を示すものとなる。
【００４６】
その理由は明らかではないが、一般式（２）で表されるベンゼンスルホン酸は、カルボキシル基を有しているため、一般式（１）で表されるアルキルベンゼンスルホン酸よりも濡れ性がよくなり、弁作用金属の細孔部に浸み込ませることができる。その結果、得られた固体電解コンデンサは、高い静電容量と低いＥＳＲとすることができ、かつ、ドーパントとしても脱離が生じにくくなるため、耐熱性が向上するものと考えられる。
【実施例】
【００４７】
以下、本発明を実施例等に基づいてより詳細に説明する。なお、本発明はこれら実施例等によりなんら限定されるものではない。
【００４８】
（製造例１）
酸化剤溶液の調製：
ｐ−トルエンスルホン酸一水和物（和光製薬）５０．０ｇ、５−スルホサリチル酸二水和物（和光製薬）０．６７ｇ（ｐ−トルエンスルホン酸と５−スルホサリチル酸のモル比＝９９：１）に水３．２８ｇを加え、酸化第二鉄７．６０ｇを撹拌しながら混合し、温度１００℃で３時間撹拌還流した。その後、水を留去し、ブタノールとメタノールの混合溶媒（質量比１：１）を５０ｍｌ加えた。得られたｐ−トルエンスルホン酸及びスルホサリチル酸の第二鉄塩のブタノール・メタノール混合溶液について、ｐ−トルエンスルホン酸及びスルホサリチル酸の第二鉄塩の濃度を０．１Ｎチオ硫酸ナトリウム水溶液で滴定して求め、その後、これらの合計の濃度が６０質量％となるようブタノールとメタノール混合溶液（質量比１：１）を添加し、酸化剤溶液を調製した（酸化剤溶液１）。また、酸化剤溶液中の水分含有量をカールフィッシャー法によって測定したところ１．０質量％であった。
【００４９】
（製造例２〜６）
有機スルホン酸全体に対するｐ−トルエンスルホン酸と５−スルホサリチル酸の含有量が表１に示す値となるようにそれぞれの添加量を変更した以外は、製造例１と同様にして酸化剤溶液を調製した（酸化剤溶液２〜６）。各酸化剤溶液について製造例１と同様にして水分を測定したところいずれも１．０質量％であった。
【００５０】
（製造例７〜９）
製造例１で用いたサリチル酸の代わりに、表１に記載した有機スルホン酸を含有させ、表１に対応する含有量となるようにそれぞれ添加量を代えた以外は、製造例１と同様にして酸化剤溶液を調整した（酸化剤溶液７〜９）。各酸化剤溶液について製造例１と同様にして水分量を測定したところいずれも１．０質量％であった。
【００５１】
（比較製造例１、２）
有機スルホン酸全体に対するｐ−トルエンスルホン酸とスルホサリチル酸の含有量が表１に示す値となるようにそれぞれの添加量を変更した以外は、製造例１と同様にして酸化剤溶液を調製した（酸化剤溶液１０、１１）。各酸化剤溶液について製造例１と同様にして水分を測定したところいずれも１．０質量％であった。
【００５２】
（比較製造例３〜５）
製造例１で用いたスルホサリチル酸の代わりに、表１に記載の有機スルホン酸を用い、有機スルホン酸全体に対するｐ−トルエンスルホン酸と表２に記載の有機スルホン酸の含有量が、表２に示す値となるようにそれぞれ添加量を変更した以外は、製造例１と同様にして酸化剤溶液を調製した（酸化剤溶液１２〜１４）。各酸化剤溶液について製造例１と同様にして水分を測定したところいずれも１．０質量％であった。
【００５３】
（比較製造例６、７）
製造例１で用いたスルホサリチル酸の代わりに、４−メトキシベンゼンスルホン酸（比較製造例６）、４−ヒドロキシベンゼンスルホン酸（比較製造例７）を用い、有機スルホン酸全体に対するｐ−トルエンスルホン酸と有機スルホン酸の含有量が表２に示す値となるようにそれぞれ添加量を変更した以外は、製造例１と同様にして酸化剤溶液を調製した（酸化剤溶液１５、１６）。各酸化剤溶液について製造例１と同様にして水分を測定したところいずれも１．０質量％であった。
【００５４】
【表１】
2014225538.tif 000004
【００５５】
【表２】
2014225538.tif 000005
【００５６】
（実施例１）
固体電解コンデンサの作製：
製造例１で調製した酸化剤溶液１に、重合性モノマーとして３，４−エチレンジオキシチオフェンを質量比２．５：１（酸化剤溶液：重合性モノマー）となるように加え、１８℃に設定したサーモプレート上で攪拌し重合溶液を準備した。この重合溶液に巻回型アルミニウム固体電解コンデンサ素子を１分間含浸させた。その後４５℃で１時間、次いで１００℃で１０分重合反応させ、さらに１５０℃で１０分、２００℃で１０分乾燥し、巻回型コンデンサに導電性高分子層を形成させて固体電解コンデンサを作製した。
【００５７】
（実施例２〜９）
酸化剤溶液１を、製造例２〜９で調製した酸化剤溶液２〜９に代えた以外は実施例１と同様にして固体電解コンデンサを作製した。
【００５８】
（比較例１、２）
酸化剤溶液１を、比較製造例１、２で調製した酸化剤溶液１０、１１に代えた以外は実施例１と同様にして固体電解コンデンサを作製した。
【００５９】
（比較例３〜７）
酸化剤溶液１を比較製造例３〜７で調製した酸化剤溶液１２〜１６に代えた以外は実施例１と同様にして固体電解コンデンサを製造した。
【００６０】
（固体電解コンデンサの評価）
実施例１〜９及び比較例１〜７により得られた固体電解コンデンサを用いて１２５℃の恒温槽中で負荷電圧４．０Ｖ、５００時間の耐熱試験を行い、ＬＣＲメーター（型式名  ４２８４Ａ、Ａｇｉｌｅｎｔ  Ｔｅｃｈｎｏｌｏｇｅｉｓ製）で初期及び耐熱試験後の静電容量（μＦ、１２０Ｈｚ）、ＥＳＲ（ｍΩ、１００ｋＨｚ）を測定した。またそれぞれについて初期値からの変化率を算出した。結果を表３に示す。
【００６１】
【表３】
2014225538.tif 000006
【００６２】
表３から、実施例１〜９の固体電解コンデンサは、いずれも高い静電容量と低いＥＳＲ及びそれらの優れた耐熱性を示すことがわかった。
【産業上の利用可能性】
【００６３】
本発明の導電性高分子製造用酸化剤溶液を用いて製造した固体電解コンデンサは優れた電気特性を有するため、高周波領域で使用される様々なデジタル機器等に適用できる。